(57)【要約】【課題】  Ｔｂ、Ｙ及びランタノイド希土類（Ｔｂを除く）の群から選ばれる少なくとも１種のその他の希土類元素、Ａｌ及びＳｃの４種類の構成元素がすべて均一に分布したガーネット型希土類複合酸化物粉末を合成する焼結用複合酸化物粉末の製造方法を提供する。【解決手段】  （ａ）Ｔｂイオン、（ｂ）Ｙイオン及びランタノイド希土類イオン（Ｔｂイオンを除く）の群から選ばれる少なくとも１種のその他の希土類イオン、（ｃ）Ａｌイオン及び（ｄ）Ｓｃイオンを含む水溶液を共沈用水溶液に添加し液温５０℃以下で撹拌して、上記（ａ）、（ｂ）、（ｃ）及び（ｄ）成分を共沈させた状態とし、その共沈物をろ別、加熱脱水した後、１０００℃以上１３００℃以下で焼成してガーネット型複合酸化物からなる焼結用粉末を得る。【選択図】  図１
2019202916.tif 000002
【特許請求の範囲】
【請求項１】
（ａ）テルビウムイオン、（ｂ）イットリウムイオン及びランタノイド希土類イオン（ただし、テルビウムイオンを除く）の群から選ばれる少なくとも１種のその他の希土類イオン、（ｃ）アルミニウムイオン及び（ｄ）スカンジウムイオンを含む水溶液を共沈用水溶液に添加し液温５０℃以下で撹拌して、上記（ａ）、（ｂ）、（ｃ）及び（ｄ）成分を共沈させた状態とし、その共沈物をろ別、加熱脱水した後、１０００℃以上１３００℃以下で焼成して下記式（１）で表されるガーネット型複合酸化物からなる粉末を得る焼結用複合酸化物粉末の製造方法。
（Ｔｂ1-x-yＲxＳｃy）3（Ａｌ1-zＳｃz）5Ｏ12      （１）
（式中、Ｒはイットリウム及びランタノイド希土類元素（ただし、テルビウムを除く）の群から選ばれる少なくとも１種の元素であり、０．０５≦ｘ＜０．４５、０＜ｙ＜０．１、０．５＜１−ｘ−ｙ＜０．９５、０．００４＜ｚ＜０．２である。）
【請求項２】
上記（ｂ）成分がイットリウムイオン及び／又はルテチウムイオンである請求項１記載の焼結用複合酸化物粉末の製造方法。
【請求項３】
上記（ａ）、（ｂ）、（ｃ）及び（ｄ）成分を含む水溶液は無機酸水溶液であり、上記共沈用水溶液は炭酸塩水溶液である請求項１又は２記載の焼結用複合酸化物粉末の製造方法。
【請求項４】
上記（ａ）成分を含む水溶液、（ｂ）成分を含む水溶液、（ｃ）成分を含む水溶液及び（ｄ）成分を含む水溶液を別個に調製し、これらを混合した後、この混合水溶液を共沈用水溶液に添加する請求項１〜３のいずれか１項記載の焼結用複合酸化物粉末の製造方法。
【請求項５】
上記（ａ）、（ｂ）、（ｃ）及び（ｄ）成分を含む水溶液を共沈用水溶液に添加した後、この液を液温２０℃以上５０℃以下に保持した状態で１２時間以上撹拌して、該（ａ）、（ｂ）、（ｃ）及び（ｄ）成分の共沈物の粒子を成長させる請求項１〜４のいずれか１項記載の焼結用複合酸化物粉末の製造方法。
【請求項６】
請求項１〜５のいずれか１項記載の焼結用複合酸化物粉末の製造方法により製造されたガーネット型複合酸化物粉末を用いて成形体を成形した後、該成形体を焼結し、次いで加圧焼結することを特徴とする透明セラミックスの製造方法。
【発明の詳細な説明】
【技術分野】
【０００１】
本発明は、焼結用複合酸化物粉末の製造方法及び透明セラミックスの製造方法に関し、より詳細には、光アイソレータなどの磁気光学デバイスを構成するのに好適なテルビウムなどの希土類元素を含むガーネット型透明セラミックスからなる磁気光学材料として用いるための焼結用複合酸化物粉末の製造方法及び透明セラミックスの製造方法に関する。
【背景技術】
【０００２】
近年、レーザーの高出力化に伴い、ファイバーレーザーを用いたレーザー加工が台頭し始めている。レーザー加工を安定に行うためには、外部からの光を除去し、発振状態を乱れさせないようにする必要がある。特にファイバー端面で光が反射すると、レーザー光源まで反射光が到達し、結果として大きく発振を乱れさせてしまう。そのため、通常のファイバーレーザーには、ファイバーとファイバーをつなぐ境界にアイソレータと呼ばれる部品を装着することで、反射光を完全に抑制している。
【０００３】
アイソレータは、ファラデー回転子と、ファラデー回転子の光入射側に配置された偏光子と、ファラデー回転子の光出射側に配置された検光子とからなる。また、ファラデー回転子は、光の進行方向に平行に磁界を加えて利用する。このとき、光の偏波線分はファラデー回転子中を前進しても後進しても一定方向にしか回転しなくなる。更に、ファラデー回転子は光の偏波線分が丁度４５度回転される長さに調整される。ここで、偏光子と検光子の偏波面を前進する光の回転方向に４５度ずらしておくと、前進する光の偏波は偏光子位置と検光子位置で一致するため透過する。他方、後進する光の偏波は検光子位置から４５度ずれている偏光子の偏波面のずれ角方向とは逆回転に４５度回転することになる。すると、偏光子位置における戻り光の偏波面は偏光子の偏波面に対して４５度−（−４５度）＝９０度のずれとなり、偏光子を透過できない。こうして前進する光は透過、出射させ、後進する戻り光は遮断する光アイソレータとして機能する。
【０００４】
ファラデー回転子として従来から存在する材料として、例えばガーネット系のＴｂ3Ｇａ5Ｏ12（特許第４８７８３４３号公報（特許文献１））やＴｂ3Ａｌ5Ｏ12（特許第３６４２０６３号公報（特許文献２））、Ｃ型希土類系の（ＴｂxＲｅ(1-x)）2Ｏ3（特許第５７０４０９７号公報（特許文献３））がある。これらの材料には共通して、レーザーとして用いられる１０６４ｎｍで光吸収が少なく、かつ大きなベルデ定数（磁気光学定数）を有するテルビウムが含有されている。
【０００５】
ただし、各種磁気光学材料には、それぞれ下記のような問題を抱えている。ガーネット系であるＴｂ3Ｇａ5Ｏ12（ＴＧＧ）は、結晶中に含まれるテルビウムの量が少ないために、ベルデ定数が小さく、ファラデー回転子を長くする必要があり、ビーム品質が悪くなりやすい。一方、同じガーネット系のＴｂ3Ａｌ5Ｏ12（ＴＡＧ）は、ガリウムよりもイオン半径の小さいアルミニウムを使用しているため、結晶中に含まれるテルビウム量が多くなり、ファラデー回転子を短くすることができる。しかし、ＴＡＧは分解溶融型結晶であるため、結晶成長時の固液界面においてまずペロブスカイト相が最初に生成され、その後にＴＡＧ相が生成されるという制約がある。つまりＴＡＧ結晶のガーネット相とペロブスカイト相は常に混在した状態でしか結晶育成することができず、良質で大サイズのＴＡＧ結晶育成は実現していない。最後にＣ型希土類系の（ＴｂxＲｅ(1-x)）2Ｏ3は、他の材料と比較してもテルビウムの含有量を増やすことができ、アイソレータの短尺化に貢献するが、一方で高価数テルビウムが発生しやすく、光吸収がガーネット系材料と比較しても大きい。光吸収が多いと、例えば１００Ｗ以上の高出力レーザーを挿入した際、吸収した光エネルギーによってアイソレータ自体が大きく発熱し、結果的にレーザー品質を悪化させてしまう、という問題がある。
【０００６】
現在、最も一般的に用いられているファラデー回転子はＴＧＧであるが、そのＴＧＧもベルデ定数が小さいために改良が求められている。そのＴＧＧに代わるものとしてＴＡＧが期待されているが、前述の分解溶融により、ＴＡＧ結晶育成は困難であった。そこで、ＴＡＧ結晶に近い物質を作ることを目的に、ＴＡＧセラミックス（国際公開第２０１７／０３３６１８号（特許文献４））やＴｂ3Ｓｃ2Ａｌ3Ｏ12（ＴＳＡＧ）結晶（特許第５９３５７６４号公報（特許文献５））が例示されている。しかし、前者のＴＡＧセラミックスは、分解溶融温度以下で製造できるためにある程度の異相を制御できるが、組成ずれ等により完全に異相の発生を抑えることが難しく、光学用途に使用するにはまだ散乱が多い状態である。また後者のＴＳＡＧは、Ｓｃを添加することで分解溶融を抑制し、さらに微妙な組成ずれまで補正することができる。そのため、結晶の育成を容易にしているが、高価なＳｃを多量に使用しているためコストがかかり、実用化にまでは至っていない。
【０００７】
また最近になって、ＴＡＧセラミックスのテルビウムの一部をイットリウムに置き換えたＹＴＡＧセラミックスが開示されている（非特許文献１）。
不安定なＴＡＧのテルビウムの一部をイットリウムに置き換えたことで構造安定化が実現し、ＴＧＧ結晶の性能を凌ぐ可能性のあるファラデー回転子が既に公知となっている。なお、イットリウムに置換することによりテルビウムの含有量が下がり、ベルデ定数がＴＡＧセラミックスと比較すると低くなるが、ＴＡＧセラミックスは元々ＴＧＧセラミックスよりも１．５倍のベルデ定数を有するため、ＹＴＡＧセラミックスはＴＧＧ結晶と比較して同程度あるいは少し大きなベルデ定数を有することになり、アイソレータ材料としては不利にならない。更に、ＴＡＧセラミックスにおけるテルビウムの一部をイットリウムに置換することで、テルビウムの吸収に由来する光損失を抑えることができ、結果的にＴＡＧセラミックスよりも高出力用のファイバーレーザー用アイソレータ材料として使用できる可能性がある。しかし、ＹＴＡＧセラミックスは未だ構造安定化には不十分であり、高品質な透明セラミックスが歩留まり良く製造できない限り、実用化は困難であった。
【先行技術文献】
【特許文献】
【０００８】
【特許文献１】特許第４８７８３４３号公報
【特許文献２】特許第３６４２０６３号公報
【特許文献３】特許第５７０４０９７号公報
【特許文献４】国際公開第２０１７／０３３６１８号
【特許文献５】特許第５９３５７６４号公報
【０００９】
【非特許文献１】Ｙａｎ  Ｌｉｎ  Ａｕｎｇ，Ａｋｉｏ  Ｉｋｅｓｕｅ，  Ｄｅｖｅｌｏｐｍｅｎｔ  ｏｆ  ｏｐｔｉｃａｌ  ｇｒａｄｅ  （ＴｂxＹ1-x）3Ａｌ5Ｏ12  ｃｅｒａｍｉｃｓ  ａｓ  Ｆａｒａｄａｙ  ｒｏｔａｔｏｒ  ｍａｔｅｒｉａｌ，  Ｊ.Ａｍ.Ｃｅｒａｍ.Ｓｏｃ.,（２０１７），１００（９）,４０８１−４０８７
【発明の概要】
【発明が解決しようとする課題】
【００１０】
本発明は上記事情を鑑みなされたもので、テルビウム、イットリウム及びランタノイド希土類（ただし、テルビウムを除く）の群から選ばれる少なくとも１種のその他の希土類元素、アルミニウム及びスカンジウムの４種類の構成元素がすべて均一に分布したガーネット型希土類複合酸化物粉末を共沈方式で合成する焼結用複合酸化物粉末の製造方法、更にその製造方法で製造された粉末を用いた透明セラミックスの製造方法を提供することを目的とする。
【課題を解決するための手段】
【００１１】
本発明者らは従来より持ち合わせている透明セラミックス技術を利用し、上記ＹＴＡＧセラミックスの改良に着手し、ＹＴＡＧセラミックスの骨格の一部をＳｃに置き換えることにより結晶構造をより安定化させ、透明セラミックスとして品質が向上することを見出した。またこのとき、そのＳｃ量は少量であるため、コストの面でも特に問題とならなかった。
しかしながら、従来のような各種酸化物を混ぜ合わせ、固相反応で製造したＹＴＡＧセラミックスは、仮焼時にその後に行うボールミル粉砕などでは粉砕しきらない硬い粉が発生し、そのままでは成型時に成形体内部に粗大空洞が形成されてしまう問題が発生した。また、その問題を回避するため硬い粉を除去すると収率が下がってしまい生産性という観点から好ましくないという別の問題が発生した。
本発明者らがこれらの問題について調査したところ、このような硬い粒子はこれまでの透明セラミックス製造上では見られず、Ｔｂを含むアルミニウムガーネット（ＹＴＡＧを含むＴＡＧ）に特有の問題であることが判明した。また、その問題はＴｂ酸化物を含む原料粉からガーネットへ固相反応する際に密度変化が生じていることが原因であることを見出し、更にＴｂを含むアルミニウムガーネット系のセラミックス製造においては、目的の組成のセラミックスを固相反応で製造するのではなく、既にガーネット化が完了している原料粉末を用いて製造することが好ましいことが分かった。また、ガーネット化した目的組成のセラミックス原料粉末を得るためには粉砕法のようなトップダウン法ではなく、ビルドアップ式に粒子を合成することが重要であり、更にこれにより上記のように問題となる硬い粉の発生を完全に抑制できることもわかった。本発明者らは、これらの知見を基に更なる改良を進めて本発明を成すに至った。
【００１２】
即ち本発明は、下記の焼結用複合酸化物粉末の製造方法及び透明セラミックスの製造方法である。
１．
（ａ）テルビウムイオン、（ｂ）イットリウムイオン及びランタノイド希土類イオン（ただし、テルビウムイオンを除く）の群から選ばれる少なくとも１種のその他の希土類イオン、（ｃ）アルミニウムイオン及び（ｄ）スカンジウムイオンを含む水溶液を共沈用水溶液に添加し液温５０℃以下で撹拌して、上記（ａ）、（ｂ）、（ｃ）及び（ｄ）成分を共沈させた状態とし、その共沈物をろ別、加熱脱水した後、１０００℃以上１３００℃以下で焼成して下記式（１）で表されるガーネット型複合酸化物からなる粉末を得る焼結用複合酸化物粉末の製造方法。
（Ｔｂ1-x-yＲxＳｃy）3（Ａｌ1-zＳｃz）5Ｏ12      （１）
（式中、Ｒはイットリウム及びランタノイド希土類元素（ただし、テルビウムを除く）の群から選ばれる少なくとも１種の元素であり、０．０５≦ｘ＜０．４５、０＜ｙ＜０．１、０．５＜１−ｘ−ｙ＜０．９５、０．００４＜ｚ＜０．２である。）
２．
上記（ｂ）成分がイットリウムイオン及び／又はルテチウムイオンである１記載の焼結用複合酸化物粉末の製造方法。
３．
上記（ａ）、（ｂ）、（ｃ）及び（ｄ）成分を含む水溶液は無機酸水溶液であり、上記共沈用水溶液は炭酸塩水溶液である１又は２記載の焼結用複合酸化物粉末の製造方法。
４．
上記（ａ）成分を含む水溶液、（ｂ）成分を含む水溶液、（ｃ）成分を含む水溶液及び（ｄ）成分を含む水溶液を別個に調製し、これらを混合した後、この混合水溶液を共沈用水溶液に添加する１〜３のいずれかに記載の焼結用複合酸化物粉末の製造方法。
５．
上記（ａ）、（ｂ）、（ｃ）及び（ｄ）成分を含む水溶液を共沈用水溶液に添加した後、この液を液温２０℃以上５０℃以下に保持した状態で１２時間以上撹拌して、該（ａ）、（ｂ）、（ｃ）及び（ｄ）成分の共沈物の粒子を成長させる１〜４のいずれかに記載の焼結用複合酸化物粉末の製造方法。
６．
１〜５のいずれかに記載の焼結用複合酸化物粉末の製造方法により製造されたガーネット型複合酸化物粉末を用いて成形体を成形した後、該成形体を焼結し、次いで加圧焼結することを特徴とする透明セラミックスの製造方法。
【発明の効果】
【００１３】
本発明によれば、テルビウム、イットリウム及びランタノイド希土類（ただし、テルビウムを除く）の群から選ばれる少なくとも１種のその他の希土類元素、アルミニウム及びスカンジウムの４種類の構成元素がすべて均一に分布した焼結用ガーネット型複合酸化物粉末を提供することができ、その粉末を成形し、焼結することにより均一な透明性を有するガーネット型透明セラミックスを提供することができる。
【図面の簡単な説明】
【００１４】
【図１】本発明に係る焼結用複合酸化物粉末の製造手順例を示すフローチャートである。
【図２】本発明で製造した透明セラミックスをファラデー回転子として用いた光アイソレータの構成例を示す断面模式図である。
【発明を実施するための形態】
【００１５】
［焼結用複合酸化物粉末の製造方法］
以下に、本発明に係る焼結用複合酸化物粉末の製造方法について説明する。
本発明に係る焼結用複合酸化物粉末の製造方法は、（ａ）テルビウムイオン、（ｂ）イットリウムイオン及びランタノイド希土類イオン（ただし、テルビウムイオンを除く）の群から選ばれる少なくとも１種のその他の希土類イオン、（ｃ）アルミニウムイオン及び（ｄ）スカンジウムイオンを含む水溶液を共沈用水溶液に添加し液温５０℃以下で撹拌して、上記（ａ）、（ｂ）、（ｃ）及び（ｄ）成分を共沈させた状態とし、その共沈物をろ別、加熱脱水した後、１０００℃以上１３００℃以下で焼成して下記式（１）で表されるガーネット型複合酸化物からなる粉末を得ることを特徴とするものである。
（Ｔｂ1-x-yＲxＳｃy）3（Ａｌ1-zＳｃz）5Ｏ12      （１）
（式中、Ｒはイットリウム及びランタノイド希土類元素（ただし、テルビウムを除く）の群から選ばれる少なくとも１種の元素であり、０．０５≦ｘ＜０．４５、０＜ｙ＜０．１、０．５＜１−ｘ−ｙ＜０．９５、０．００４＜ｚ＜０．２である。）
【００１６】
（組成）
本発明で対象とする焼結用複合酸化物（ガーネット型希土類複合酸化物）の組成は、上記式（１）で表されるものである。なお、式（１）で表されるガーネット結晶構造においてＴｂが配位する側、即ち式（１）の前半の括弧内に入る側をＡサイト、Ａｌが配位する側、即ち式（１）の後半の括弧内に入る側をＢサイトと称する。
【００１７】
式（１）のＡサイトにおいて、Ｔｂは、鉄（Ｆｅ）を除く常磁性元素群の中で最大のベルデ定数を有する材料であり、ファイバーレーザーで使用する１０６４ｎｍ領域で吸収が存在しないため、この波長域の光アイソレータ用材料に用いるには最も適している元素である。ただし、Ｔｂは空気中の酸素と容易に反応し、高価数Ｔｂが発生する。この高価数Ｔｂは吸光性を有するため、できる限り排除することが望ましい。この高価数Ｔｂを排除するには、高価数Ｔｂが発生しない結晶構造、つまりガーネット構造を採用することが最も好ましい。
【００１８】
式（１）のＡサイトにおいて、Ｒはイットリウム及びランタニド希土類元素（ただし、テルビウム（Ｔｂ）を除く）からなる群から選ばれる少なくとも１種のその他の希土類元素であり、具体的には、Ｙ（イットリウム）、Ｌａ（ランタン）、Ｃｅ（セリウム）、Ｐｒ（プラセオジム）、Ｎｄ（ネオジム）、Ｐｍ（プロメチウム）、Ｓｍ（サマリウム）、Ｅｕ（ユーロピウム）、Ｇｄ（ガドリニウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）からなる群から選ばれる少なくとも１種の元素である。このうち、Ｒは、Ｙ、Ｃｅ、Ｓｍ、Ｅｕ、Ｇｄ、Ｄｙ、Ｈｏ、Ｅｒ、Ｔｍ、Ｙｂ、Ｌｕからなる群から選ばれる少なくとも１種の元素であることが好ましく、使用波長帯に吸収が存在しないという観点から、Ｙ及び／又はＬｕであることがより好ましく、Ｙ又はＬｕであることが更に好ましい。
【００１９】
また、式（１）のＢサイトにおいて、Ａｌはガーネット構造を有する酸化物中で安定に存在できる３価のイオンの中で最小のイオン半径を有する材料であり、Ｔｂ含有の常磁性ガーネット型酸化物の格子定数を最も小さくすることのできる元素である。Ｔｂの含有量を変えることなくガーネット構造の格子定数を小さくすることができると、単位長さ当りのベルデ定数を大きくすることができるため好ましい。実際ＴＡＧセラミックスのベルデ定数はＴＧＧのそれの１．２５〜１．５倍に向上する。そのためテルビウムイオンの一部を上記Ｒのイオンで置換することでテルビウムの相対濃度を低下させた場合でも、単位長さ当りのベルデ定数をＴＧＧ同等、ないしは若干下回る程度にとどめることが可能となるため、本発明においては好適な構成元素である。
【００２０】
ここで、構成元素がＴｂ、Ｒ（その他の希土類）及びＡｌだけの複合酸化物では微妙な秤量誤差によってガーネット構造を有さない場合があり、光学用途に使用可能な透明セラミックスを安定に製造することが難しい。そこで、本発明では構成元素としてスカンジウム（Ｓｃ）を添加することにより微妙な秤量誤差による組成ずれを解消する。Ｓｃは、ガーネット構造を有する酸化物中でＡサイトにも、Ｂサイトにも固溶することができる中間的なイオン半径を有する材料であり、Ｔｂ及びＲからなる希土類元素とＡｌとの配合比が秤量時のばらつきによって化学量論比からずれた場合に、ちょうど化学量論比に合うように、そしてこれにより結晶子の生成エネルギーを最小にするように、自らＡサイト（Ｔｂ及びＲからなる希土類サイト）とＢサイト（アルミニウムサイト）への分配比を調整して固溶することのできるバッファ材料である。また、アルミナ異相のガーネット母相に対する存在割合を１ｐｐｍ以下に制限し、かつ、ペロブスカイト型の異相のガーネット母相に対する存在割合を１ｐｐｍ以下に制限することのできる元素であり、本発明においては不可欠の元素である。
【００２１】
式（１）中、ｘの範囲は０．０５≦ｘ＜０．４５であり、０．１≦ｘ≦０．４が好ましく、０．２≦ｘ≦０．３５がより好ましい。ｘがこの範囲にあると、ペロブスカイト型異相をＸ線回折（ＸＲＤ）分析で検出されないレベルまで減少させることができる。更に光学顕微鏡観察で１５０μｍ×１５０μｍの視野におけるペロブスカイト型の異相（典型的なサイズが直径１μｍ〜１．５μｍで、薄茶色に着色して見える粒状のもの）の存在量が１個以下になるため好ましい。このときのペロブスカイト型の異相のガーネット母相に対する存在割合は１ｐｐｍ以下となっている。同様にｘが上記の範囲にあると、セラミックス焼結体中に残存する気孔（典型的なサイズが直径０．５μｍ〜２．０μｍで、ＨＩＰ処理した場合球状の空隙となるもの）量が、光学顕微鏡観察で１５０μｍ×１５０μｍの視野における存在量１個以下になるため好ましい。このときの気孔のガーネット母相に対する存在割合は１ｐｐｍ以下となっている。
【００２２】
ｘが０．０５未満の場合、ＲでＴｂの一部を置換する効果が得られず実質ＴＡＧを作製する条件と変わらなくなり、そのため低散乱、低吸収の高品質なセラミック焼結体を安定製造することが困難となるため好ましくない。また、ｘが０．４５以上の場合、波長１０６４ｎｍでのベルデ定数が３０ｒａｄ／（Ｔ・ｍ）未満となるため好ましくない。更にＴｂの相対濃度が過剰に薄まると、波長１０６４ｎｍのレーザー光を４５度回転させるのに必要な全長が２５ｍｍを超えて長くなり、製造が難しくなるため好ましくない。
【００２３】
式（１）中、ｙの範囲は０＜ｙ＜０．１であり、０＜ｙ＜０．０８が好ましく、０．００２≦ｙ≦０．０７がより好ましく、０．００３≦ｙ≦０．０６が更に好ましい。ｙがこの範囲にあると、ペロブスカイト型異相をＸ線回折（ＸＲＤ）分析で検出されないレベルまで減少させることができる。更に光学顕微鏡観察で１５０μｍ×１５０μｍの視野におけるペロブスカイト型の異相（典型的なサイズが直径１μｍ〜１．５μｍで、薄茶色に着色して見える粒状のもの）の存在量が１個以下になるため好ましい。このときのペロブスカイト型の異相のガーネット母相に対する存在割合は１ｐｐｍ以下となっている。
【００２４】
ｙ＝０の場合、ペロブスカイト型の異相が析出するリスクが高まるため好ましくない。また、ｙが０．１以上の場合、ペロブスカイト型異相の析出抑制効果は飽和して変わらない中、Ｔｂの一部をＲで置換することに加えて、更にＳｃでもＴｂの一部を置換してしまい、結果的にＴｂの固溶濃度が不必要に低下してしまうため、ベルデ定数が小さくなり好ましくない。また、Ｓｃは原料代が高額なため、Ｓｃを不必要に過剰ドープすることは製造コスト上からも好ましくない。
【００２５】
式（１）中、１−ｘ−ｙの範囲は０．５＜１−ｘ−ｙ＜０．９５であり、０．５５≦１−ｘ−ｙ＜０．９５が好ましく、０．６≦１−ｘ−ｙ＜０．９５がより好ましい。１−ｘ−ｙがこの範囲にあると大きなベルデ定数を確保できると共に波長１０６４ｎｍにおいて高い透明性が得られる。
【００２６】
（１）式中、ｚの範囲は０．００４＜ｚ＜０．２であり、０．００４＜ｚ＜０．１６が好ましく、０．０１≦ｚ≦０．１５がより好ましく、０．０３≦ｚ≦０．１５が更に好ましい。ｚがこの範囲にあると、ペロブスカイト型異相がＸＲＤ分析で検出されない。更に光学顕微鏡観察で１５０μｍ×１５０μｍの視野におけるペロブスカイト型の異相（典型的なサイズが直径１μｍ〜１．５μｍで、薄茶色に着色して見える粒状のもの）の存在量が１個以下になるため好ましい。このときのペロブスカイト型の異相のガーネット母相に対する存在割合は１ｐｐｍ以下となっている。
【００２７】
ｚが０．００４以下の場合、ペロブスカイト型の異相が析出するリスクが高まるため好ましくない。またｚが０．２以上の場合、ペロブスカイト型異相の析出抑制効果は飽和して変わらない中、ｚの値の増加に連動してｙの値、すなわちＳｃによるＴｂの置換割合も高まってしまうため、結果的にＴｂの固溶濃度が不必要に低下してしまうため、ベルデ定数が小さくなり好ましくない。更にまたＳｃは原料代が高額なため、Ｓｃを不必要に過剰ドープすることは製造コスト上からも好ましくない。
【００２８】
本発明の焼結用複合酸化物粉末の製造方法は、上記（ａ）、（ｂ）、（ｃ）、（ｄ）成分の共沈物の調製、共沈物のろ別・洗浄、加熱乾燥（脱水）・粉砕、焼成処理の手順により、上記式（１）で表されるガーネット型複合酸化物粉末を作製するものである。詳細は以下の通りである。
【００２９】
本発明に係る焼結用複合酸化物粉末の製造方法では、上記（ａ）成分を含む水溶液、（ｂ）成分を含む水溶液、（ｃ）成分を含む水溶液及び（ｄ）成分を含む水溶液を一緒に共沈用水溶液に添加し、この液を撹拌して、（ａ）、（ｂ）、（ｃ）及び（ｄ）成分を共沈させた状態とすることが好ましい。ここで、一緒に共沈用水溶液に添加するとは、対象の複数の水溶液を同時に共沈用水溶液に添加することをいい、好ましくは別個に調製した対象の複数の水溶液を混合してその混合水溶液を共沈用水溶液に添加（滴下）することをいう（以下、この明細書において同じ。）。
図１に、その具体的手順を示す。ここでは、その他の希土類（Ｒ）がイットリウムである場合を例にとり説明する。
【００３０】
（Ｓ１１）  （ａ）Ｔｂイオン、（ｂ）Ｙイオン、（ｃ）Ａｌイオン、（ｄ）Ｓｃイオンを含む無機酸水溶液（Ａ液）を用意する。
詳しくは、まず（ａ）成分を含む水溶液、（ｂ）成分を含む水溶液、（ｃ）成分を含む水溶液及び（ｄ）成分を含む水溶液をそれぞれ用意する。該（ａ）、（ｂ）、（ｃ）及び（ｄ）成分を含む水溶液は、（ａ）、（ｂ）、（ｃ）、（ｄ）成分を含む（即ち、イオンとして含む）ものであれば特に限定されないが、それぞれ無機酸水溶液であることが好ましい。
【００３１】
ここで、（ａ）成分用の原材料としては、好ましくは純度９９．９質量％以上、より好ましくは純度９９．９９質量％以上、更に好ましくは純度９９．９９９質量％以上の粉末状のものが好ましい。このとき、原材料は溶解して水溶液とできるものであれば特に限定されず、例えば酸化テルビウム粉末（Ｔｂ2Ｏ3）又はＴｂ4Ｏ7粉末、あるいは酸性水溶液に溶解し錯イオンを形成せず、テルビウムイオンとなるのであれば、テルビウムのフッ化物又は窒化物等の他の化合物の粉末でもよい。不純物イオンが反応又は焼成時に影響を与えることがあるため、酸化テルビウム粉末がより好ましい。
【００３２】
（ｂ）成分用の原材料としては、好ましくは純度９９．９質量％以上、より好ましくは純度９９．９９質量％以上、更に好ましくは純度９９．９９９質量％以上の粉末状のものが好ましい。このとき、原材料は溶解して水溶液とできるものであれば特に限定されず、例えば酸化イットリウム粉末（Ｙ2Ｏ3）、あるいは酸性水溶液に溶解し錯イオンを形成せず、Ｙイオンとなるのであれば、Ｙのフッ化物又は窒化物等の他の化合物の粉末でもよい。不純物イオンが反応又は焼成時に影響を与えることがあるため、酸化イットリウム粉末がより好ましい。
【００３３】
（ｃ）成分用の原材料としては、好ましくは純度９９．９質量％以上、より好ましくは純度９９．９９質量％以上、更に好ましくは純度９９．９９９質量％以上の粉末状のものが好ましい。このとき、原材料は溶解して水溶液とできるものであれば特に限定されず、例えば硝酸アルミニウム、塩化アルミニウム、水酸化アルミニウム、アルミニウムエトキシドなどが挙げられ、水酸化アルミニウムがより好ましい。
【００３４】
（ｄ）成分用の原材料としては、好ましくは純度９９．９質量％以上、より好ましくは純度９９．９９質量％以上、更に好ましくは純度９９．９９９質量％以上の粉末状のものが好ましい。このとき、酸化スカンジウム粉末が好ましい。あるいは、酸性水溶液に溶解し錯イオンを形成せず、Ｓｃイオンとなるのであれば、Ｓｃのフッ化物又は窒化物等の他の化合物の粉末でもよい。不純物イオンが反応又は焼成時に影響を与えることがあるため、酸化スカンジウム粉末がより好ましい。
【００３５】
これらの原材料を用いて、それぞれを所定の濃度となるように無機酸水溶液に溶解する。
使用する無機酸水溶液は、上記４成分用の原材料と錯イオンを形成させることなく溶解し、（ａ）〜（ｄ）成分のイオンを含むようにできるものであれば特に制限はなく、強酸を添加した水溶液が好ましい。また、水溶液に含まれるカウンターイオン（即ち、陰イオン）については特に限定されず、硝酸イオン、硫酸イオン、ハロゲン化物イオン、リン酸イオン等があり、その水溶液としては例えば５Ｎの硝酸水溶液、硫酸水溶液、塩酸水溶液等が挙げられる。このとき、４成分用の原材料それぞれを全て溶解する酸性水溶液が好ましく、硝酸溶液がより好ましい。硝酸溶液を用いると、焼成後の無機塩の残量が少ない。水溶液の濃度はそれぞれ１．５Ｍ以上３．０Ｍ以下が好ましい。
【００３６】
なお、（ａ）、（ｂ）、（ｃ）、（ｄ）成分をそれぞれ含む水溶液を調製する際の温度は特に限定されないが、例えば水酸化アルミニウムを溶解する場合、２００℃以上の温度では脱水し、溶けにくい酸化アルミニウムを形成してしまうため好ましくない。その物質にあった温度条件で水溶液を作製することが好ましい。
【００３７】
上記のようにして得られた（ａ）成分を含む水溶液、（ｂ）成分を含む水溶液、（ｃ）成分を含む水溶液及び（ｄ）成分を含む水溶液を上記の式（１）の組成（モル比率）となるように正確に秤量し、充分に撹拌して混合し、（ａ）Ｔｂイオン、（ｂ）Ｙイオン、（ｃ）Ａｌイオン、（ｄ）Ｓｃイオンを含む無機酸水溶液（Ａ液）を得る。この比率がそのまま共沈法で得られる原料粉末における質量比（質量部）となる。
【００３８】
あるいは、（ａ）成分用の原材料、（ｂ）成分用の原材料、（ｃ）成分用の原材料及び（ｄ）成分用の原材料を上記式（１）の組成（モル比率）になるようにそれぞれ秤量し、次いでこれら原材料を混合した後、この混合粉末を無機酸水溶液に溶解し、又は各原材料を順次溶解し、（ａ）Ｔｂイオン、（ｂ）Ｙイオン、（ｃ）Ａｌイオン、（ｄ）Ｓｃイオンを含む無機酸水溶液（Ａ液）を得るようにしてもよい。
なお、再現性の観点から上記（ａ）成分を含む水溶液、（ｂ）成分を含む水溶液、（ｃ）成分を含む水溶液及び（ｄ）成分を含む水溶液を別個に調製することが好ましい。
【００３９】
各水溶液の濃度は誘導結合プラズマ質量分析法（ＩＣＰ−ＭＳ法）、吸光度測定法、重量法により求めることができるが、最も簡便に再現性よく測定可能なＩＣＰ−ＭＳ法により求めることが好ましい（ここまで、Ｓ１１）。
【００４０】
（Ｓ１２）  次に、得られたＡ液を共沈用水溶液（Ｂ液）に添加する。ここで、共沈用水溶液は、（ａ）、（ｂ）、（ｃ）、（ｄ）４成分のイオンを含む無機酸水溶液を添加して４成分のイオンを全て共沈させ、水洗、ろ別によって共沈物から除去可能で最終的に透明化可能な粒子が合成できる塩基性水溶液であれば特に制限はなく、例えば炭酸水素アンモニウム（ＮＨ4ＨＣＯ3）、アンモニア水（ＮＨ4ＯＨ）、シュウ酸（（ＣＯＯＨ）2）、炭酸アンモニウム（（ＮＨ4）2ＣＯ3）、シュウ酸アンモニウム等の水溶液が挙げられる。このうち、炭酸塩水溶液が好ましく、炭酸水素アンモニウム水溶液がより好ましい。共沈用水溶液に、硫酸アンモニウムなどの析出助剤を添加してもよい。
【００４１】
なお、Ｓｃイオンは炭酸存在下では反応性が悪く、他の（ａ）〜（ｃ）成分と均一に共沈しない場合がある。そのため共沈用水溶液に炭酸が含まれる場合には、（ｄ）Ｓｃイオンを含む水溶液は他の（ａ）〜（ｃ）成分を含む水溶液と同時に滴下する以外にも、（ｄ）成分以外の（ａ）〜（ｃ）成分を含む水溶液を滴下して反応開始後しばらく撹拌し、炭酸が完全に抜けきってから（ｄ）成分を含む水溶液を滴下してもよい。（ｄ）成分の水溶液を滴下するまでの撹拌時間は炭酸を完全に抜くという観点から１時間以上であることが好ましい。
【００４２】
Ａ液を添加（滴下）した後の液体（Ｂ＋Ａ液）のｐＨは５．６以上７．０未満が好ましく、５．８以上６．６未満がより好ましい。上記液体のｐＨが５．６未満では一旦析出した沈殿物が再溶解してしまい、収率が悪くなるおそれがある。また、ｐＨが７．０以上では各成分の析出したもの（共沈物前駆体）の分散性が異なるようになり、均一な共沈物が得られない可能性がある。
【００４３】
ここで、Ａ液を共沈用水溶液に滴下することが好ましく、撹拌しながら滴下することがより好ましい。
【００４４】
（Ｓ１３）  Ａ液を共沈用水溶液（Ｂ液）に添加後、Ｂ＋Ａ液を撹拌する。Ａ液を添加すると、（ａ）、（ｂ）、（ｃ）、（ｄ）成分の共沈物である白色沈殿が生じるが、（ａ）、（ｂ）、（ｃ）、（ｄ）成分の析出が不均一とならず、共沈物の粒子が成長するように充分な撹拌を行う。
【００４５】
ここで、Ａ液を添加した共沈用水溶液（Ｂ＋Ａ液）を液温５０℃以下で、好ましくは２０℃以上５０℃以下、より好ましくは２５℃以上５０℃以下に加熱した水浴で保温し、ローターで２００ｒｐｍ以上の回転速度で撹拌するとよい。液温が５０℃超の場合、共沈物の粒子が大きく成長し、焼結性が悪く、後の焼結工程で透明化しづらい粉末ができてしまう。液温２０℃未満では共沈物の粒子が成長しない場合がある。
【００４６】
また、撹拌（回転）速度に関しては２００ｒｐｍ以上あれば十分で、特に限定されない。Ａ液を全量添加した後も撹拌を継続し、その撹拌時間は１２時間以上が好ましい。撹拌時間が１２時間より短いと共沈物の粒子が十分に成長せず、反応性が高すぎる微細な粉ができてしまい、焼結時の気泡排出が困難となる場合がある。
【００４７】
（Ｓ１４）  指定時間だけ撹拌した後、得られた共沈物をろ別して回収するために、濾過洗浄を行う。濾過洗浄の方法としては吸引濾過、加圧濾過から選択され、生産性等を考慮してどちらか一方を選択すればよい。
【００４８】
共沈物の洗浄は、電気伝導度１μＳ／ｃｍ以下の超純水を用い、ろ液の電気伝導度が好ましくは２０μＳ／ｃｍ以下、より好ましくは５μＳ／ｃｍ以下になるまで洗浄を繰り返す。ろ液の電気伝導度が高いと回収した共沈物にＮａ等の軽金属やアンモニウムなどのイオンが残存しており、Ｎａ等の軽金属は焼結体の色中心（格子欠陥）の原因となったり、アンモニウムなどのイオンはその後の焼成工程において凝集の強い粉末ができる原因となるおそれがある。なお、Ｎａは（ｃ）Ａｌイオンを含む水溶液に含まれていることが多く、Ｎａを多く含むＡｌ原料を用いた場合に、この洗浄は重要な処理となる。
【００４９】
（Ｓ１５）  ろ液の電気伝導度が下がりきったら、共沈物を回収し、６０℃以上の恒温乾燥機に２４時間以上入れて、乾燥させる。
【００５０】
（Ｓ１６）  得られた洗浄、乾燥後の共沈物について焼成処理を行う。詳しくは、共沈物を、イットリア又はアルミナに代表される耐火物酸化物容器に入れ、酸素含有雰囲気中で１０００℃以上１３００℃以下に加熱して焼成を行う。焼成温度１０００℃未満では得られる焼成粉末の結晶構造がガーネット構造とならず、１３００℃超では焼成粉末の一次粒子が大きく成長しすぎてしまい、また凝集状態も強くなってしまうため、透明セラミックス用粉末としては向かなくなる。
【００５１】
焼成時間は１時間以上行えばよく、そのときの昇温速度は１００℃／ｈ以上５００℃／ｈ以下が好ましい。焼成の雰囲気は、大気、酸素の酸素含有雰囲気が好ましく、窒素雰囲気やアルゴン雰囲気、水素雰囲気等は不適である。また、焼成装置は縦型マッフル炉、横型管状炉、ロータリーキルン等が例示され、目標の温度に到達及び酸素フローができれば特に限定されない。なお、粉砕した共沈物を収めた耐火物容器中に酸素が充分に供給されないと、焼成ムラを起こしてしまうため、耐火物容器に通気用の穴を設けるなどの、酸素が均一にいきわたるような工夫が必要である。
【００５２】
以上のようにして、本発明の焼結用ガーネット型複合酸化物粉末が得られる。このとき、焼結用複合酸化物粉末の一次粒子径は７０ｎｍ以上２００ｎｍ以下であることが好ましい。
【００５３】
［透明セラミックスの製造方法］
本発明に係る透明セラミックスの製造方法は、上記本発明の焼結用複合酸化物粉末の製造方法により製造されたガーネット型複合酸化物粉末を用いて成形体を成形した後、該成形体を焼結し、次いで加圧焼結することを特徴とするものである。
【００５４】
（原料粉末）
ここで、上記のようにして得られた焼結用ガーネット型複合酸化物粉末（セラミックス粉末）をボールミル、ビーズミル、ホモジナイザー、ジェットミル、超音波照射等の各種分散方法によってスラリー化し一次粒子まで分散する。このスラリーの溶媒としては最終的に得られるセラミックスの高度の透明化が可能であれば特に制限されず、例えば炭素数１〜３の低級アルコール等のアルコール類、純水が挙げられる。
【００５５】
本発明で用いる原料粉末には、上記のようにして得られたスラリーに、焼結助剤としてテトラエトキシシラン（ＴＥＯＳ）をＳｉＯ2換算で原料粉末全体（ガーネット型複合酸化物粉末＋焼結助剤）において０ｐｐｍ超１０００ｐｐｍ以下（０質量％超０．１質量％以下）添加し、又はＳｉＯ2粉末を原料粉末全体（ガーネット型複合酸化物粉末＋焼結助剤）において０ｐｐｍ超１０００ｐｐｍ以下（０質量％超０．１質量％以下）添加することが好ましい。添加量が１０００ｐｐｍ超では過剰に含まれるＳｉによる結晶欠陥により微量な光吸収が発生するおそれがある。なお、焼結助剤を添加するタイミングは上記ボールミル混合等のスラリー化のときが最も好ましいが、上述した（ａ）、（ｂ）、（ｃ）、（ｄ）成分の共沈物の調製時に添加してもよい。このようにして得られるガーネット型複合酸化物粉末及び焼結助剤を含むスラリーを原料粉末スラリーという。
【００５６】
更に、原料粉末スラリーにはその後のセラミック製造工程での品質安定性や歩留り向上の目的で、各種の有機添加剤が添加される場合がある。本発明においては、これらについても特に限定されない。即ち、各種の分散剤、結合剤、潤滑剤、可塑剤等が好適に利用できる。ただし、これらの有機添加剤としては、不要な金属イオンが含有されない、高純度のタイプを選定することが好ましい。
【００５７】
上記のようにして得られた原料粉末スラリーに残存する未解砕の粗大粒子を除去する目的で濾過処理を行ってもよい。未解砕の粗大粒子が残存した状態で後述の成形を行うと、その未解砕の粗大粒子が起因となる透明セラミックス光学品質の劣化が発生するおそれがある。濾過処理の方法は粗大粒子のみを除去する濾過が可能であれば特に限定されないが、濾材はコンタミレスの観点からナイロン製フィルターが好ましい。また、その孔径は５０μｍ以下が好ましく、２０μｍ以下がより好ましく、１０μｍ以下が更に好ましい。
【００５８】
［製造工程］
本発明では、上記原料粉末スラリーを用いて所定形状に成形した後に脱脂を行い、次いで焼結して、相対密度が最低でも９５％以上に緻密化した焼結体を作製する。その後工程として熱間等方圧プレス（ＨＩＰ（Ｈｏｔ  Ｉｓｏｓｔａｔｉｃ  Ｐｒｅｓｓｉｎｇ））処理を行うことが好ましい。なお熱間等方圧プレス（ＨＩＰ）処理をそのまま施すと、常磁性ガーネット型透明セラミックスが還元されて若干の酸素欠損を生じてしまう。そのため微酸化ＨＩＰ処理、ないしはＨＩＰ処理後に酸化雰囲気でのアニール処理を施すことにより酸素欠損を回復させることが好ましい。これにより、欠陥吸収のない透明なガーネット型酸化物セラミックスを得ることができる。
【００５９】
（成形）
本発明では、上記原料粉末スラリーを用いて乾式成形法又は湿式成形法にて目的の形状に成形する。このとき、ファラデー回転子として使用できる直径かつ長さが得られ、成形体にクラック等が入らなければ、成形法に特に制限はされない。乾式成形法としては加圧プレス法が例示され、一軸プレス法が例示される。湿式成形法としては、加圧鋳込み成形や遠心鋳込み成形、押出し成形が例示される。このとき、乾式成形法の場合には上記原料粉末スラリーをスプレードライして顆粒状としたものを用いるとよい。また、湿式成形法の場合には上記原料粉末スラリーをそのまま、あるいは溶媒をある程度除去した状態のものを用いるとよい。
【００６０】
本発明の製造方法においては、上記原料粉末スラリーを用いて乾式成形法又は湿式成形法にて成形した成形体を更に変形可能な防水容器に密閉収納して静水圧で加圧する冷間静水圧加圧（ＣＩＰ（Ｃｏｌｄ  Ｉｓｏｓｔａｔｉｃ  Ｐｒｅｓｓｉｎｇ））成形や温間静水圧加圧（ＷＩＰ（Ｗａｒｍ  Ｉｓｏｓｔａｔｉｃ  Ｐｒｅｓｓｉｎｇ））成形を行うことが好ましい。なお、印加圧力は得られる成形体の相対密度を確認しながら適宜調整すればよく、特に制限されないが、例えば市販のＣＩＰ装置やＷＩＰ装置で対応可能な３００ＭＰａ以下程度の圧力範囲で管理すると製造コストが抑えられてよい。あるいはまた、成形時に成形工程のみでなく一気に焼結まで実施してしまうホットプレス工程や放電プラズマ焼結工程、マイクロ波加熱工程なども好適に利用できる。
【００６１】
（脱脂）
本発明の製造方法においては、通常の脱脂工程を好適に利用できる。即ち、成形体に含まれる分散剤等の有機物を除去する目的で、成形体を大気下又は酸素雰囲気下で脱脂する。脱脂温度は４００℃以上１０００℃以下が好ましい。４００℃未満では脱脂不十分により有機物が残存するおそれがあり、１０００℃超では後の焼結工程に影響を及ぼし、透明化に至らない場合がある。
【００６２】
（焼結）
本発明の製造方法においては、一般的な焼結工程を好適に利用できる。即ち、抵抗加熱方式、誘導加熱方式等の加熱焼結工程を好適に利用できる。この時の雰囲気は特に制限されず、不活性ガス、酸素ガス、水素ガス、ヘリウムガス等の各種雰囲気、あるいはまた、減圧下（真空中）での焼結も可能である。ただし、最終的に酸素欠損の発生を防止することが好ましいため、より好ましい雰囲気としては、酸素ガス、減圧酸素ガス雰囲気が例示される。
【００６３】
本発明の焼結工程における焼結温度は、１５００〜１８００℃が好ましく、１５００〜１７８０℃がより好ましく、１５５０〜１７５０℃が更に好ましい。焼結温度がこの範囲にあると、異相析出を抑制しつつ緻密化が促進されるため好ましい。焼結温度が１５００℃未満では焼結体の緻密化が足りず、１８００℃超ではセラミックスの分解溶融温度を超える場合がある。
【００６４】
本発明の焼結工程における焼結保持時間は数時間程度で十分だが、焼結体の相対密度は最低でも９５％以上に緻密化させなければいけない。また１０時間以上長く保持させて焼結体の相対密度を９９％以上に緻密化させておくと、最終的な透明性が向上するため、更に好ましい。
【００６５】
（熱間等方圧プレス（ＨＩＰ））
本発明の製造方法においては、焼結工程を経た後に更に追加で熱間等方圧プレス（ＨＩＰ）処理を行う工程を設けることができる。
【００６６】
なお、このときの加圧ガス媒体種類は、アルゴン、窒素等の不活性ガス、又はＡｒ−Ｏ2が好適に利用できる。加圧ガス媒体により加圧する圧力は、５０〜３００ＭＰａが好ましく、１００〜３００ＭＰａがより好ましい。圧力５０ＭＰａ未満では透明性改善効果が得られない場合があり、３００ＭＰａ超では圧力を増加させてもそれ以上の透明性改善が得られず、装置への負荷が過多となり装置を損傷するおそれがある。印加圧力は市販のＨＩＰ装置で処理できる１９６ＭＰａ以下であると簡便で好ましい。
【００６７】
また、その際の処理温度（所定保持温度）は好ましくは１０００〜１８００℃、より好ましくは１０００〜１７８０℃、更に好ましくは１１００〜１７３０℃の範囲で設定される。熱処理温度が１７８０℃超では酸素欠損発生リスクが増大するため好ましくない。また、熱処理温度が１０００℃未満では焼結体の透明性改善効果がほとんど得られない。なお、熱処理温度の保持時間については特に制限されないが、あまり長時間保持すると酸素欠損発生リスクが増大するため好ましくない。典型的には１〜３時間の範囲で好ましく設定される。
【００６８】
なお、ＨＩＰ処理するヒーター材、断熱材、処理容器は特に制限されないが、グラファイト、ないしはモリブデン（Ｍｏ）、タングステン（Ｗ）、白金（Ｐｔ）が好適に利用でき、処理容器としてさらに酸化イットリウム、酸化ガドリニウムも好適に利用できる。特に処理温度が１５００℃以下である場合、ヒーター材、断熱材、処理容器として白金（Ｐｔ）が使用でき、かつ加圧ガス媒体をＡｒ−Ｏ2とすることができるため、ＨＩＰ処理中の酸素欠損の発生を防止できるため好ましい。処理温度が１５００℃を超える場合にはヒーター材、断熱材としてグラファイトが好ましいが、この場合は処理容器としてグラファイト、モリブデン（Ｍｏ）、タングステン（Ｗ）のいずれかを選定し、さらにその内側に二重容器として酸化イットリウム、酸化ガドリニウムのいずれかを選定したうえで、容器内に酸素放出材を充填しておくと、ＨＩＰ処理中の酸素欠損発生量を極力少なく抑えられるため好ましい。
【００６９】
（アニール）
本発明の製造方法においては、ＨＩＰ処理を終えた後に、得られた透明セラミックス焼結体中に酸素欠損が生じてしまい、かすかに薄灰色の外観を呈する場合がある。その場合には、前記ＨＩＰ処理温度以下、典型的には１０００〜１５００℃にて、酸素雰囲気下で酸素アニール処理（酸素欠損回復処理）を施すことが好ましい。アニール温度が１０００℃未満ではアニールの効果が薄く、酸素欠陥が埋まらない場合があり、１５００℃超ではＨＩＰ処理で潰した気泡が再発生し、良好な光学品質とならないおそれがある。また、この場合の保持時間は特に制限されないが、酸素欠損が回復するのに十分な時間以上で、かつ無駄に長時間処理して電気代を消耗しない時間内で選択されることが好ましい。該酸素アニール処理により、たとえＨＩＰ処理工程でかすかに薄灰色の外観を呈してしまった透明セラミックス焼結体であっても、すべて無色透明の欠陥吸収のない常磁性ガーネット型透明セラミックス体とすることができる。
【００７０】
（光学研磨）
本発明の製造方法においては、上記一連の製造工程を経た常磁性ガーネット型透明セラミックスについて所定の形状となるように加工され、その光学的に利用する軸上にある両端面を光学研磨することが好ましい。このときの光学面精度は測定波長λ＝６３３ｎｍの場合、λ／２以下が好ましく、λ／８以下が特に好ましい。所定の形状とは、アイソレータとして機能する（つまり、入射光が２２．５°回転する）長さを有し、且つレーザー光の直径より十分大きいことが条件となる。例えばレーザー光の直径が３ｍｍの場合、３ｍｍより十分大きい５ｍｍ程度の直径の透明体でなければレーザー光が透明体の淵に当たった結果、散乱してしまい、強度の強いレーザーが漏れ出してしまい危険である。
なお、光学研磨された面に適宜反射防止膜を成膜することで光学損失を更に低減させることも可能である。
【００７１】
以上のようにして得られたガーネット型複合酸化物粉末はすでに粉末の段階でガーネット化が完了しているため、従来のＴｂ−Ａｌの反応由来の硬い粉の問題を解決することができる。即ち、硬い粉が存在しないため、セラミックス焼結体内部に粗大空洞が発生せず、高い透明性が得られセラミックス全体の消光比が向上し、磁気光学特性に優れた常磁性ガーネット型透明セラミックスが得られる。
【００７２】
［磁気光学デバイス］
更に、本発明で得られる常磁性ガーネット型透明セラミックスは磁気光学材料として利用することを想定しているため、該常磁性ガーネット型透明セラミックスにその光学軸と平行に磁場を印加したうえで、偏光子、検光子とを互いにその光軸が４５度ずれるようにセットして磁気光学デバイスを構成利用することが好ましい。即ち、本発明の磁気光学材料は、磁気光学デバイス用途に好適であり、特に波長０．９〜１．１μｍの光アイソレータのファラデー回転子として好適に使用される。
【００７３】
図２は、本発明の磁気光学材料からなるファラデー回転子を光学素子として有する光学デバイスである光アイソレータの一例を示す断面模式図である。図２において、光アイソレータ１００は、本発明の磁気光学材料からなるファラデー回転子１１０を備え、該ファラデー回転子１１０の前後には、偏光材料である偏光子１２０及び検光子１３０が備えられている。また、光アイソレータ１００は、偏光子１２０、ファラデー回転子１１０、検光子１３０の順序で配置され、それらの側面のうちの少なくとも１面に磁石１４０が載置されていることが好ましい。
【００７４】
また、上記光アイソレータ１００は産業用ファイバーレーザー装置に好適に利用できる。即ち、レーザー光源から発したレーザー光の反射光が光源に戻り、発振が不安定になるのを防止するのに好適である。
【実施例】
【００７５】
以下に、実施例及び比較例を挙げて、本発明を更に具体的に説明するが、本発明は実施例に限定されるものではない。
【００７６】
［実施例１］
以下のようにして焼結用ガーネット型複合酸化物粉末を作製した。
（原料粉末の合成）
信越化学工業（株）製の高純度酸化テルビウム粉末（Ｔｂ4Ｏ7、純度９９．９９９％）、高純度酸化イットリウム粉末（純度９９．９９９％）及び酸化スカンジウム粉末（純度９９．９９％）、並びに日本軽金属（株）製高純度水酸化アルミニウム粉末（純度９９．９９９％）を用意し、それぞれ別々に別個の２Ｎ硝酸水溶液に加熱溶解して、（ａ）Ｔｂイオン、（ｂ）Ｙイオン、（ｃ）Ａｌイオン、（ｄ）Ｓｃイオンの濃度がそれぞれおよそ２Ｍに調整された４つの水溶液（（ａ）成分を含む水溶液、（ｂ）成分を含む水溶液、（ｃ）成分を含む水溶液、（ｄ）成分を含む水溶液）を得た。
次いで、それらの水溶液の正確な濃度をＩＣＰ−ＭＳ分析により求め、表１に示す５つの目的の組成となるようにそれらの水溶液を秤量し、合計２００ｍＬとなるように混合した（混合水溶液の調製）。
次いで、混合水溶液を２Ｍの炭酸水素アンモニウム及び０．０１６Ｍの硫酸アンモニウムを含む共沈用水溶液に加熱撹拌しながら滴下した。このときの水浴の液温３０℃であり、撹拌速度は３００ｒｐｍである。また、共沈用水溶液の量は、上記混合水溶液を滴下後のｐＨが５．８となるように調整した。混合水溶液滴下完了後、２４時間撹拌した。このとき、撹拌速度は３００ｒｐｍとした。
得られた沈殿物を撹拌後濾過回収（ろ別）し、超純水２０Ｌで洗浄した。このとき、ろ液の電気伝導度が５μＳ／ｃｍ以下となるまで繰り返した。次いで、回収した沈殿物を８０℃の乾燥機で２日間乾燥した後、酸素雰囲気下１２００℃、３時間の条件で焼成し、共沈原料粉末を得た。
【００７７】
（ＸＲＤ分析）
得られた焼成粉末がガーネット構造となっているかを確認するため、粉末Ｘ線回折分析（ＸＲＤ）を行った。粉末Ｘ線回折装置（（株）リガク製、Ｓｍａｒｔ  Ｌａｂ）を用い、２θ＝１０°〜９０°まで測定した。得られたＸ線回折データと過去のリファレンスデータと比較を行い、ガーネット相あるいはペロブスカイト相が存在するかを確認した。なお、ガーネット相のみの回折ピークが表れた場合は、ペロブスカイト相の存在は１％未満と考えられ、ガーネット単相とあらわすことにする。
【００７８】
（一次粒子径測定）
得られた焼成粉末の一次粒子径を測定するために、電界放出型走査型電子顕微鏡（ＦＥ−ＳＥＭ）を用いる。ステージ上にカーボンテープを貼り、その上に粉末を振りかけ、チャージアップを避けるために金蒸着を行う。数種類のＦＥ−ＳＥＭ写真から１００個以上の一次粒子を抽出し、粒の大きさをすべてカウントし平均化したものを一次粒子径とした。
以上の結果を表１にまとめて示す。
得られた粉末は、すべてガーネット構造をしており、一次粒子径も同じであった。なお、組成はＴｂとＹの比率のみを変化させており、Ａｌ及びＳｃの量はすべて同じである。
【００７９】
【表１】
2019202916.tif 000003
【００８０】
（透明セラミックスの製造）
得られた焼成粉末（白色粉末）を直径２ｍｍφのナイロン製ボールを使用し、高純度エタノールを溶媒としてボールミル混合を行った。その際、分散剤としてポリエチレングリコール、バインダーとしてポリビニルアルコール系バインダーを使用した。また、焼結助剤としてテトラエトキシシラン（ＴＥＯＳ）を原料粉末（焼成粉末＋焼結助剤）に対してＳｉＯ2換算で１０００ｐｐｍ添加した。ボールミル混合後、得られたスラリーを孔径１０μｍのナイロンフィルターを用いて濾過して原料粉末スラリーを得た。次いでこの原料粉末スラリーをスプレードライして顆粒化し、この顆粒状の原料粉末を用いて一軸プレス成形とそれに続くＣＩＰ成形を行い、相対密度約５３％の成形体を得た。
次に、成形体を大気中、８００℃で加熱して脱脂処理を施した。続いて得られた脱脂済み成形体を酸素雰囲気炉に仕込み、１７２０℃、１０時間の条件で焼結した。次いで、タングステン容器に焼結体を入れてＡｒ加圧下１９８ＭＰａ、１６００℃、２時間の条件でＨＩＰ処理を施した。得られたサンプルは多少黒ずんでいたので、酸素雰囲気下１３００℃でアニールを施した。
このようにして得られた透明焼結体を直径５ｍｍφ×長さ２５ｍｍＬとなるように研削・研磨した。その両端面の面精度（平坦度）がλ／１０（λ＝６３３ｎｍ）となるように光学研磨を施した。
【００８１】
（評価方法）
以上のようにして得られた各サンプルについて以下のようにして光学特性（全光線透過率、消光比、ベルデ定数）及び熱レンズ対応可能出力を評価した。
【００８２】
（全光線透過率）
光学研磨された透明焼結体の長さ２５ｍｍにおける全光線透過率をＪＩＳ  Ｋ７１０５（ＩＳＯ  １３４６８−２：１９９９）を参考に測定した。
すなわち、積分球に光を通過する入口開口と出口開口を設け、入口開口部に試料を設置する。出口開口部に反射板を取り付けることにより、試料から出射された光をすべて積分球で検知することが可能となり、この検知した出射光の強度と試料に入射する光強度の比から透過率を測定した。測定は分光光度計（日本分光（株）製、Ｖ−６７０）を用い、付属されている積分球を使用して測定した。その際、照射する光のスポット径は３ｍｍとなるようにピンホールを設けた。光源はハロゲンランプ、検出器は光電子増倍管（波長７５０ｎｍ未満）及びＰｂＳ光電セル（波長７５０ｎｍ以上）を用いて、ダブルビーム方式により測定を行った。全光線透過率はそれぞれ波長１０６４ｎｍの値を用いた。全光線透過率はそれぞれ５検体ずつ測定し、有効数字２桁、単位はパーセントで評価した。
【００８３】
（消光比）
消光比の測定は、ＪＩＳ  Ｃ５８７７−２：２０１２を参考に、レーザー光源（ＮＫＴ  Ｐｈｏｔｏｎｉｃｓ社製）とパワーメータ（Ｇｅｎｔｅｃ社製）並びにＧｅフォトディテクタ（Ｇｅｎｔｅｃ社製）及び偏光子（シグマ光機（株）製）を用いて組んだ光学系で行った。使用したレーザー光は波長１０６４ｎｍ、ビーム径１〜３ｍｍφとした。測定時の室温は２４℃であった。
まず、サンプルのない状態で２つの偏光子を回転させ、光のパワーが最大になる位置に偏光子を固定し光のパワーＰ//を測定した。その後、２つの偏光子の間にサンプルを挿入し、ディテクタ側の偏光子（検光子）を９０°回転させ、直交ニコルとしたときの光のパワーＰ⊥を測定した。消光比（ｄＢ）は以下の式に基づき求めた。
消光比（ｄＢ）＝１０ｌｏｇ10（Ｐ//／Ｐ⊥）
【００８４】
続いて、上記光学研磨したサンプルについて中心波長が１０６４ｎｍとなるように設計された反射防止膜（ＡＲコート）をコートした。得られた各サンプルについてベルデ定数、熱レンズ対応可能出力を以下のように測定した。
【００８５】
（ベルデ定数）
図２に示すように、得られた各セラミックスサンプル（ファラデー回転子１１０に相当する）を外径３２ｍｍ、内径６ｍｍ、長さ４０ｍｍのネオジム−鉄−ボロン磁石（磁石１４０）の中心に挿入し、その両端に偏光子（偏光子１２０、検光子１３０）を挿入した後、ＩＰＧフォトニクスジャパン（株）製ハイパワーレーザー（ビーム径１．６ｍｍ）を用いて、両端面から、波長１０６４ｎｍのハイパワーレーザー光線を入射して、ファラデー回転角θを決定した。ファラデー回転角θは出射側の偏光子を回転させた時に、最大の透過率を示す角度とした。
ベルデ定数Ｖは、以下の式に基づいて求めた。なお、サンプルに印加される磁束密度（Ｂ）は、上記測定系の形状および寸法、残留磁束密度（Ｂｒ）及び保磁力（Ｈｃ）からシミュレーションにより算出した値を用いた。
θ＝Ｖ×Ｂ×Ｌ
（式中、θはファラデー回転角（Ｒａｄ）、Ｖはベルデ定数（Ｒａｄ／（Ｔ・ｍ））、Ｂは磁束密度（Ｔ）、Ｌはファラデー回転子の長さ（この場合、０．０２５ｍ）である。）
【００８６】
（光学特性総合評価）
総合評価として、下記３つの目標特性をすべて満足するなら◎、２つ満足するなら△、１つ以下なら×とした。目標となる特性は、全光線透過率は８３．５％以上、消光比は４０ｄＢ以上、ベルデ定数は３０ｒａｄ/Ｔ・ｍ以上とする。
なお、総合評価が×の場合には次の熱レンズ対応可能出力の測定は行わなかった。
【００８７】
（熱レンズ対応可能出力（熱レンズ効果測定及び対応可能レーザー強度））
ＩＰＧフォトニックス社製ＣＷレーザー（波長１０７０ｎｍ、出力上限１００Ｗ）でレーザー照射し、ビーム伝搬アナライザ（コヒーレント社製ｍｏｄｅ  ｍａｓｔｅｒ）を用いてそのレーザーの形状を評価した。即ち、サンプルがない状態でのレーザー焦点位置をｆ0とし、そこにサンプルを置いた時のレーザー焦点位置ｆとすると、｜ｆ0―ｆ｜＜０．１×ｆ0となるレーザー強度を対応可能なレーザー強度とした。つまり、サンプルの有無により、元々の焦点位置からのずれ（最大位置変化量）が１０％未満のとき、そのレーザー出力において対応可能とした。その出力を１００Ｗまで測定し、最大可能出力を決定した。
以上の結果を表２にまとめて示す。
【００８８】
【表２】
2019202916.tif 000004
【００８９】
以上の結果、実施例１−１〜１−３より、Ｔｂがある一定以上含まれる場合（式（１）におけるｘ、ｙ、１−ｘ−ｙ、ｚのすべて条件を満足する場合）、上記３つの特性をすべて満足することができ、熱レンズ対応可能出力も１００Ｗであった（即ち、１００Ｗを超える見込みがある）。一方、比較例１−１のようにＹを配合しない場合（式（１）においてｘ＝０）、光吸収量が増大することから全光線透過率が下がり、結果として熱レンズ対応可能出力も８０Ｗであった。また、比較例１−２のようにＴｂの量が少なすぎると（式（１）において１−ｘ−ｙ＝０．４９８）、全光線透過率及び消光比は目標特性を満足するものの、ベルデ定数が小さくなり、たとえ熱レンズ対応可能出力が１００Ｗであったとしても、アイソレータとして大型化するという観点から望ましくない。
【００９０】
［実施例２］
実施例１−１において、表３に示すように（ａ）、（ｂ）、（ｃ）、（ｄ）成分の共沈物の調製における撹拌処理の液温及び撹拌時間、焼成温度を変化させ、それ以外は実施例１−１と同じ条件で、焼結用ガーネット型複合酸化物粉末を作製し、更にこのガーネット型複合酸化物粉末を用いて透明セラミックスを製造した。
以上の結果を表３にまとめて示す。
【００９１】
【表３】
2019202916.tif 000005
【００９２】
表３より、共沈物の調製における撹拌処理の液温、撹拌時間を変化させても焼成温度１０００℃以上であれば、一次粒子径は変わるがガーネット構造を有する。ただし、比較例２−２のように、焼成温度９００℃ではガーネット構造を示さず、アモルファス状となった。よって、ガーネット型複合酸化物粉末を得るためには１０００℃以上の焼成温度が必要とわかる。
本実施例の透明セラミックスサンプルについて実施例１と同様の評価を行った結果を表４に示す。
【００９３】
【表４】
2019202916.tif 000006
【００９４】
以上の結果、共沈物調製時の撹拌処理の液温５０℃以下、焼成温度１０００〜１３００℃の場合に良好な結果が得られた。しかし、共沈物調製時の撹拌処理の液温が６０℃の場合（比較例２−１）や焼成温度が１４００℃の場合（比較例２−３）、一次粒子径が２００ｎｍを超える大きな一次粒子となり、焼結性が悪く、気泡を抜くことが難しくなるため、全光線透過理及び消光比が悪くなってしまった。また、焼成温度が９００℃の場合（比較例２−２）、逆に一次粒子径が小さくなり、焼結性がよくなりすぎて焼結後の結晶粒界に気泡が取り残されてしまい、結果として透明性が悪くなった。
【００９５】
［実施例３］
実施例１−１において、混合水溶液の調製時に主として（ｄ）Ｓｃを含む水溶液の量を変化させて最終的な複合酸化物の組成を変化させ、それ以外は実施例１−１と同じ条件で、焼結用ガーネット型複合酸化物粉末を作製し、更にこのガーネット型複合酸化物粉末を用いて透明セラミックスを製造した。
以上の結果を表５にまとめて示す。
【００９６】
【表５】
2019202916.tif 000007
【００９７】
以上の結果、実施例３−１〜３−４より、式（１）におけるｘ、ｙ、１−ｘ−ｙ、ｚのすべて条件を満足する場合、すべてガーネット構造を示した。一方、比較例３−１、３−２より、式（１）においてｙ＝ｚ＝０の場合、又はｚ＜０．００４の場合、ペロブスカイト相が析出した。
本実施例の透明セラミックスサンプルについて実施例１と同様の評価を行った結果を表６に示す。
【００９８】
【表６】
2019202916.tif 000008
【００９９】
以上の結果、複合酸化物粉末がガーネット構造単一であった実施例３−１〜３−４では、良好な光学特性が得られ、熱レンズ対応可能出力も１００Ｗであった。一方、結晶構造としてガーネット構造にペロブスカイト相の入った複合酸化物粉末を用いた比較例３−１、３−２では、ペロブスカイト相の発生により光散乱が起き、全光線透過率及び消光比が満足する結果にならなかった。
【０１００】
［実施例４］
実施例１−１において原料粉末スラリーを調製する方法を以下のように変更し、それ以降は実施例１−１と同じ条件で、焼結用ガーネット型複合酸化物粉末を作製し、更にこのガーネット型複合酸化物粉末を用いて透明セラミックスを製造した。
【０１０１】
（比較例４−１）
信越化学工業（株）製の高純度酸化テルビウム粉末（Ｔｂ4Ｏ7、純度９９．９９９％）、高純度酸化イットリウム粉末（純度９９．９９９％）及び酸化スカンジウム粉末（純度９９．９９％）、並びに大明化学工業（株）製高純度酸化アルミニウム粉末（純度９９．９９９％）を表７に示す組成（つまり、実施例１−１と同じ組成）となるように秤量し、全量５０ｇとした。その混合粉末をエタノール中で、直径２ｍｍφのナイロン製ボールを使用し、ボールミル粉砕を行って分散させた。それ以降は実施例１−１と同じ条件で透明セラミックスを製造した。即ち、上記ボールミル粉砕の際に、分散剤としてポリエチレングリコール、バインダーとしてポリビニルアルコール系バインダーを使用した。また、焼結助剤としてテトラエトキシシラン（ＴＥＯＳ）を原料粉末（焼成粉末＋焼結助剤）に対してＳｉＯ2換算で１０００ｐｐｍ添加した。ボールミル混合後、得られたスラリーを孔径１０μｍのナイロンフィルターを用いて濾過して原料粉末スラリーを得た。これをスプレードライにより顆粒化した。この段階での原料粉末の収率は９０％であった。
【０１０２】
（比較例４−２、４−３）
信越化学工業（株）製の高純度酸化テルビウム粉末（Ｔｂ4Ｏ7、純度９９．９９９％）、高純度酸化イットリウム粉末（純度９９．９９９％）及び酸化スカンジウム粉末（純度９９．９９％）、並びに大明化学工業（株）製高純度酸化アルミニウム粉末（純度９９．９９９％）を表７に示す組成（つまり、実施例１−１と同じ組成）となるように秤量し、それぞれ全量５０ｇとした。その混合粉末をエタノール中で、直径２ｍｍφのナイロン製ボールを使用し、ボールミル粉砕を行って分散させた。その際、分散剤としてポリエチレングリコールを添加し、焼結助剤としてＴＥＯＳを原料粉末（焼成粉末＋焼結助剤）に対してＳｉＯ2換算で１０００ｐｐｍ添加した。得られたスラリーについてロータリーエバポレーターにより溶媒のみ揮発させ粉末を回収した。次に、回収した粉末をメノウ乳鉢で乾式粉砕した後、酸素雰囲気下１１００℃で仮焼した。得られた仮焼粉末を再度直径２ｍｍφのナイロン製ボールでボールミル粉砕によりスラリー化し、その後バインダーとしてポリビニルアルコール系バインダーを添加し再混合した。
次いで、得られたスラリーをそのまま原料粉末スラリーとしてスプレードライして顆粒化したものを比較例４−２とした。この段階での原料粉末の収率は９２％であった。また、得られたスラリーを孔径１０μｍのナイロンフィルターを用いて濾過して原料粉末スラリーとし、これをスプレードライして顆粒化したものを比較例４−３とした。この段階での原料粉末の収率は５２％であった。
以上の結果を表７にまとめて示す。なお、実施例１−１の結果も原料粉末の収率の測定結果と合わせて示す。
【０１０３】
【表７】
2019202916.tif 000009
【０１０４】
それぞれの顆粒化した原料粉末を用いて、実施例１−１と同じ条件で一軸プレス成形、ＣＩＰ成形、脱脂、焼結、ＨＩＰ、アニール、研削・研磨、光学研磨の処理を順次行ってセラミックスサンプルを得た。
これらのサンプルについて実施例１と同様の評価を行った結果を表８に示す。また、実施例１−１の結果も示す。
【０１０５】
【表８】
2019202916.tif 000010
【０１０６】
以上の結果、比較例４−１〜４−３より、本発明とは異なる手法（即ち、セラミックス粉末調製を粉末混合−ボールミル粉砕で行うこと）で作製した透明セラミックスはいずれも、何らかの問題を生じていた。
即ち、比較例４−１のように仮焼（焼成）処理を行わずに、粉末混合−ボールミル粉砕処理のみで調製された原料粉末を用いた場合、成形した時に成形体に横割れ（成形割れ）が頻発した。これは例えば、このような原料粉末を用いて形状が高さ（厚さ）２ｍｍ程度の薄い板状のものを成形する場合には成形割れの問題が発生しないが、本実施例のように成形の段階で高さ４０ｍｍが必要な厚肉のものを成形する場合には、一軸プレス成形の段階で成形体の中心までプレス圧力が伝わらず、成形体の形状を維持できずに割れてしまったと考えられる。なお、一軸プレス成形以外の成形方法として、湿式の鋳込み成形も検討したが、焼成していない原料粉末では粒子が細かすぎて、鋳込み成形後の乾燥時に割れてしまった。
一方、比較例４−２、４−３では成形割れは発生しなかったが、仮焼時にその後で行うスラリー化（ボールミル粉砕）で粉砕できないほどの粗大（直径１００μｍ級）凝集粉が発生した。比較例４−２のように、原料粉末にこの粗大凝集粉を残したまま成形すると、粗大凝集粉が成形時の加圧力で潰れきらずに残存し、成形体中に粗大な空洞が形成され、最終的に得られるセラミックスにおいて良好な光学特性が得られなかった。一方、比較例４−３のように濾過により粗大凝集粉を除去するとセラミックスの光学特性は改善されたが、原料粉末の収率が５０％程度となってしまい、生産という観点から好ましくない結果となった。
一方、実施例１−１のように本発明による共沈−焼成方式で合成したガーネット型複合酸化物からなるセラミックス粉末は、粗大凝集粉が形成されず、たとえ濾過を行っても原料粉末の収率は９０％を超え、かつ良好な光学品質を有する透明セラミックスが得られた。
【０１０７】
なお、これまで本発明を上述した実施形態をもって説明してきたが、本発明はこの実施形態に限定されるものではなく、他の実施形態、追加、変更、削除など、当業者が想到することができる範囲内で変更することができ、いずれの態様においても本発明の作用効果を奏する限り、本発明の範囲に含まれるものである。
【符号の説明】
【０１０８】
１００  光アイソレータ
１１０  ファラデー回転子
１２０  偏光子
１３０  検光子
１４０  磁石
【図１】
2019202916.tif 000011
【図２】
2019202916.tif 000012